(57)【要約】【課題】平版オフセット印刷インキに優れた粘弾性、流動性及び乳化適性を与えるワニス組成物を提供する。またカーボンブラックの分散性が良好であって、特に新聞用平版オフセット印刷機で用いるインキに適正な乳化適性を付与するワニス組成物を提供する。【解決手段】乾性油、フェノール樹脂、ロジン変成フェノール樹脂、変性アルキド樹脂または石油樹脂を含有するワニスをゲル化する手段としてシランカップリング剤を用いる。シランカップリング剤でワニスをゲル化するには、通常の方法により樹脂、油脂及び溶剤等を加熱溶解してワニスを作り、それにシランカップリング剤を添加して撹拌し、該ワニスをゲル化させる。ゲル化の程度の調整管理は通常のワニスのクッキングにおけると同様に落球粘度計等を用いて粘度を測定することによって行う。【選択図】          無し【特許請求の範囲】
【請求項１】
乾性油、半乾性油、フェノール樹脂、ロジン変成フェノール樹脂、変性アルキド樹脂または石油樹脂を含有する印刷インキ用ワニスを、シランカップリング剤を用いてゲル化して得られる平版オフセット印刷インキ用ワニス組成物。
【請求項２】
シランカップリング剤が、Ｎ−β−（アミノエチル）−γ−アミノプロピルトリメトキシシランである請求項１に記載の平版オフセット印刷インキ用ワニス組成物。
【請求項３】
請求項１に記載のワニス組成物を用いたことを特徴とする平版オフセット印刷機用墨インキ組成物。
【発明の詳細な説明】
【０００１】
【発明の属する技術分野】
本発明は平版オフセット印刷インキに用いられるワニス組成物に関する。また該ワニス組成物を用いて製造された平版オフセット印刷機用墨インキ組成物に関する。
【０００２】
【従来の技術】
平版オフセット印刷インキには、印刷作業及び良好な印刷物を得るに適した粘弾性を与えるため、そのビヒクルの一部としてゲル状のワニス（ゲルワニスと呼ばれる）が用いられることがある（例えば非特許文献１参照。）。
【０００３】
樹脂、植物油、溶剤等から成るワニスをゲル化するためにはアルミニウムキレートを用いるのが一般的であるが、これによって得られるゲルワニスは粘弾性や流動性にはまだ改善の余地があり、印刷時のインキの転移性や着肉性に問題が残っている。特にアルミニウムキレートでゲル化したワニスを用いたインキは印刷時に湿し水と接触して乳化すると流動性が低下する傾向があり、印刷物の品質劣化をきたすことがある。
【０００４】
平版オフセット印刷方式による新聞印刷では、印刷機におけるインキの供給方法の一例が特許文献１の第７図に示されている。この方法ではインキと湿し水とがローラ上で混合・混錬されて、乳化し、インキの余剰分はインキパンに戻り、新たに供給されたインキと共に再び版面に供給される。版面へのインキの供給経路ではインキの余剰分が乳化したままで常に循環している。すなわち長時間インキは乳化状態のままであるので水分のインキへの影響は過酷であり、そのような状態でも適正に印刷を続けるためにはインキには特に乳化適性が優れていることが要求される。
【０００５】
またアルミニウムキレートでゲル化したワニスを用いたインキはカーボンブラックの分散性がやや劣り、特に新聞印刷のインキでは顔料はほとんどカーボンブラックを使用しているのでこの点でも問題がある。
【０００６】
【特許文献１】
特開平９−２９０５０２号公報（第７図）
【非特許文献１】
色材工学ハンドブック  （株）朝倉書店  ２０００年４月１日  ｐ．１００４
【０００７】
【発明が解決しようとする課題】
平版オフセット印刷インキに優れた粘弾性、流動性及び乳化適性を与えるワニス組成物を提供する。またカーボンブラックの分散性が良好であって、特に新聞用平版オフセット印刷機で用いるインキに適正な乳化適性を付与するワニス組成物を提供する。
【０００８】
【課題を解決するための手段】
本発明では乾性油、フェノール樹脂、ロジン変成フェノール樹脂、変性アルキド樹脂または石油樹脂を含有するワニスをゲル化する手段としてシランカップリング剤を用いる。シランカップリング剤は従来フェノール樹脂の架橋剤としても用いられている。発明者らは本剤がワニスのゲル化に用いることができること、またできたワニスを用いたインキの粘弾性や乳化性が優れていることを見出し、本発明を完成した。
【０００９】
シランカップリング剤でワニスをゲル化するには、通常の方法により樹脂、油脂及び溶剤等を加熱溶解してワニスを作り、それにシランカップリング剤を添加して撹拌し、該ワニスをゲル化させる。ゲル化の程度の調整管理は通常のワニスのクッキングにおけると同様に落球粘度計等を用いて粘度を測定することによって行う。
【００１０】
【発明の実施の形態】
（１）ゲル化するワニスは、アマニ油等の乾性油、大豆油等の半乾性油、フェノール樹脂、ロジン変成フェノール樹脂、変性アルキド樹脂または石油樹脂を含有するもので、一般に平版オフセットインキに用いられるものを用いることができる。
【００１１】
フェノール樹脂としては１００％フェノール樹脂及び変成フェノール樹脂を用いることができる。変性フェノール樹脂はフェノール樹脂をロジン、ロジンエステル、乾性油等と反応させて得られる。
【００１２】
変性アルキド樹脂はアルキド樹脂を脂肪酸、ロジン、乾性油等で変性したもので、例えばアマニ油、脱水ひまし油、大豆油由来の脂肪酸で変性したものである。
【００１３】
石油樹脂は、石油分解時のＣ５以上のオレフィン系の不飽和成分を重合して得られる樹脂である。例として新日本石油株式会社のネオポリマーが挙げられる。
【００１４】
印刷インキ用ワニスは前記の樹脂に植物油、鉱物油等を混合して常法によりクッキングして溶解し、製造する。
【００１５】
できたワニスにシランカップリング剤を添加して撹拌混合すると、ワニスがゲル化する。ゲル化の程度は、前記したように、粘度を測定しながらシランカップリング剤の添加量によって調節する。
【００１６】
（２）シランカップリング剤としては、Ｎ−β−（アミノエチル）−γ−アミノプロピルトリメトキシシランまたはγ−グリシドキシプロピルトリメトキシシランを用いることができる。
【００１７】
（３）本発明のワニス組成物は新聞印刷用の平版オフセット印刷機用墨インキのビヒクルの一部として好適に用いられる。
【００１８】
また本発明のワニス組成物を含むビヒクルはカーボンブラックの分散性に優れ、これは実施例に記載の溶剤希釈試験によって確認された。
【００１９】
【実施例】
（１）ゲル化能力について
表１に示す配合のワニスＡを作り、アルミニウムキレートまたはシランカップリング剤を添加してそのゲル化能力を比較する。
【表１】
2004175974.tif 000002
【００２０】
表１の配合で２５０℃において１時間クッキング（加熱溶解）し、平版オフセット印刷インキ用ワニスＡを作る。
【００２１】
次にワニスＡにシランカップリング剤Ａ−１１２０（Ｎ−β−（アミノエチル）−γ−アミノプロピルトリメトキシシラン、日本ユニカー株式会社製）を０．５％添加してゲル化したワニスを実施例であるワニスＢとする。
またワニスＡにアルミニウムキレートＢ−５０（ホープ製薬製）を０．５％添加してゲル化したワニスを比較例であるワニスＣとする。
【表２】
2004175974.tif 000003
【００２２】
表２よりシランカップリング剤のゲル化能力は従来のアルミニウムキレートよりも大きいことがわかる。尚ワニスＡの落球粘度は２，０１６Ｐｏｉｓｅである。
【００２３】
（２）カーボンブラックの分散性について
前記のワニスＢおよびワニスＣと、４種類のカーボンブラックとを混合してロールミルで練肉し、試料Ｂ及び試料Ｃを作成する。そして溶剤希釈試験により各試料におけるカーボンブラックの分散性を評価する。結果を表３に示す。試料の配合比（質量比）はワニス：カーボンブラック＝８５：１５である。
ここで溶剤希釈試験とは、インキ等の試料５ｇを溶剤５０ｃｃに溶解し、１５，０００ｒｐｍで３０分間高速遠心分離した後、上澄み液の濁度を目視して顔料の分散性を評価する方法である。濁度が低く上澄みが清澄であるほどカーボンブラックのビヒクルによる濡れが悪いこと、すなわち分散性が悪いことを示す。上澄みが黒く濁っているほど分散性が良いことを示す。溶剤としてはトルエン、キシレン、メタノールなどの有機溶剤を用いる。
【表３】
2004175974.tif 000004
【００２４】
表３より、溶剤希釈試験によれば、試料Ｂは試料Ｃに比べてカーボンブラックの分散性が優れていることがわかる。即ちワニスＢはカーボンブラックの分散性がワニスＣよりも優れている。
【００２５】
（３）インキの流動性、乳化性について
新聞用平版オフセット印刷インキの配合（表４）によりインキを試作し、評価する。石油樹脂ワニスの樹脂は新日本石油化学製ネオポリマーを使用する。
【表４】
2004175974.tif 000005
【００２６】
表４において、Ｔ．Ｖ．の値はＪＩＳ  Ｋ５７０１−１（平版インキの試験方法）４．２粘着性に記載のロータリータックメータによって求められるタック値である。装置は豊栄精工（株）製インコグラフを用い、ローラーの回転数は４００及び１２００ｒｐｍの２点で測定する。実施例のインキＡはインキＢに比べてＴ．Ｖ．の値が小さく、即ち粘着性が低いことがわかる。Ｔ．Ｖ．の値は印刷条件に合わせる必要があるが、一般に印刷速度が高速化するほどその値を小さくする必要がある。印刷現場では生産性を高めるためには高速で印刷できるインキが常に求められており、Ｔ．Ｖ．の値のより小さなインキＡはこの要求に応えるものである。
【００２７】
またＤＭはＪＩＳ  Ｋ５７０１−１の４．１．２（スプレッドメータによる流動性の試験方法）に記載の方法において、６０秒後の広がり直径（ｍｍ）の値である。インキＡはインキＢに比べてＤＭが大きく、流動性が高いことがわかる。
【００２８】
ガラス板流度は、「新聞オフセット輪転インキの試験方法  団体規格：２０００（印刷インキ工業連合会）」の４．１．４（ガラス板流度計による流動性の試験方法）に記載の方法で求める。この方法は表面が平滑なガラス板を水平に置き、インキ０．５ｃｃをガラス板の基準線に滴下させ、直ちにガラス板を垂直に立てて、１０分後にインキが自重で流れた長さを読取るものである。インキＡはインキＢに比べてガラス板流度による流動性が高いことがわかる。
【００２９】
ＬＭ乳化水量は、インキ５０ｇをビーカーに入れてラボミキサー（小型の撹拌機）で撹拌しながら水を滴下し、水が分離せずにインキ中に均一に混合する限度の水量（ｇ）を表す。インキＡはインキＢに比べて乳化しうる水量が多いことがわかる。
【００３０】
ＥＳＴ試験はインキが水と乳化して形成されるエマルジョンの安定性を評価する試験である。ラボミキサーでインキに対して水を、インキ：水＝４：１の質量割合で加えて撹拌して乳化したものを、平板上にヘラで薄くのばして薄膜とし、水滴が分離して出てくるかどうかを目視で確認する。水滴が分離して出てこないほうが、インキの乳化性が良好である。インキＡはインキＢに比べてエマルジョンの安定性が高いことがわかる。
【００３１】
【発明の効果】
本発明のワニス組成物を使用した平版オフセットインキは粘弾性、流動性が優れており、またカーボンブラックの分散性も良好である。また特許文献１の第７図に一例が示されているような乳化条件が過酷な平版オフセット印刷機に置いても、本発明のワニス組成物を使用したインキは乳化適性及び乳化安定性に優れ、安定した紙面品質で印刷することができる。